"製紙スラッジを主原料とし、脱水、熱処理及び粉砕工程を経て得られた再生粒子にシリカを複合してシリカ複合再生粒子を得るシリカ複合工程、上記シリカ複合再生粒子を凝結剤により凝結させて、凝結シリカ複合再生粒子含有スラリーを得る再生粒子凝結工程、上記凝結シリカ複合再生粒子含有スラリーをパルプスラリーに添加する添加工程、及び上記凝結シリカ複合再生粒子含有スラリーが添加されたパルプスラリーを抄紙する抄紙工程を有し、上記凝結シリカ複合再生粒子の体積平均粒子径が3μm以上10μm以下である紙の製造方法。上記凝結剤が、カチオン性であり、この凝結剤の電荷密度が5meq/g以上25meq/g以下である請求項1に記載の紙の製造方法。上記凝結剤が、主成分としてポリエチレンイミン誘導体を含み、この凝結剤の質量平均分子量が10万以上150万以下である請求項2に記載の紙の製造方法。請求項1、請求項2又は請求項3に記載の紙の製造方法により得られる紙。本発明は、上述した実情に鑑みてなされたもので、再生粒子を填料として用いた場合において、スラリーの増粘による作業性の低下を防止でき、かつシリカ複合効果と高い填料の歩留りによって不透明度及び白色度の高い紙を得ることができる製造方法及びこの製造方法によって得られる紙の提供を図ることを目的とする。上記課題を解決するためになされた発明は、製紙スラッジを主原料とし、脱水、熱処理及び粉砕工程を経て得られた再生粒子にシリカを複合してシリカ複合再生粒子を得るシリカ複合工程、上記シリカ複合再生粒子を凝結剤により凝結させて、凝結シリカ複合再生粒子含有スラリーを得る再生粒子凝結工程、上記凝結シリカ複合再生粒子含有スラリーをパルプスラリーに添加する添加工程、及び上記凝結シリカ複合再生粒子含有スラリーが添加されたパルプスラリーを抄紙する抄紙工程を有し、上記凝結シリカ複合再生粒子の体積平均粒子径が3μm以上10μm以下である紙の製造方法である。当該製造方法によれば、再生粒子にシリカを複合することによって表面にシリカが析出した高い不透明度及び白色度を有するシリカ複合再生粒子が形成され、このシリカ複合再生粒子を凝結剤により凝結させることによって上記範囲の体積平均粒子径を有し、かつシャープな粒度分布を有する凝結シリカ複合再生粒子を含有するスラリーを得ることができる。この凝結シリカ複合再生粒子含有スラリーをパルプスラリーに添加することによって、スラリーの増粘による作業性の低下を防止でき、かつシリカ複合効果と高い填料の歩留りによって、不透明度及び白色度の高い紙を得ることができる。上記凝結剤が、カチオン性であり、この凝結剤の電荷密度が5meq/g以上25meq/g以下であるとよい。上記範囲の電荷密度を有するカチオン性の凝結剤を用いることで、カチオン電荷密度を所望する範囲に容易に調整できることなどにより、スラリー増粘の抑制とシリカ複合再生粒子の適度な粒子径への凝結とをより効率的に達成することができる。上記凝結剤が、主成分としてポリエチレンイミン誘導体を含み、この凝結剤の質量平均分子量が10万以上150万以下であるとよい。主成分としてポリエチレンイミン誘導体を含み、上記範囲の質量平均分子量を有する凝結剤を用いることで、スラリーの増粘をより効果的に抑えて作業性を向上する。また、所望する二次粒子径を備える凝結体へシリカ複合再生粒子を凝結させることができるため、再生粒子の紙中への歩留りが向上し、不透明度及び白色度の高い紙を得ることができる。従って、本発明の製造方法により得られる紙は、填料としての再生粒子の歩留りが高く、その結果、灰分が高くなり、高い不透明度及び白色度を有することができる。ここで、体積平均粒子径とは、レーザー回析散乱法により測定された粒度分布における体積中位粒径D50をいう。以上説明したとおり、本発明の紙の製造方法によれば、再生粒子を填料として用いているにもかかわらず、スラリーの増粘を抑え、かつ優れた填料の歩留りを有する紙を製造することができるため、紙の生産性を向上させ、灰分が多く、高い不透明度等を有する高品質な紙を得ることができる。以下、本発明の紙の製造方法及びこの製造方法によって得られる紙について詳説する。<紙の製造方法>当該紙の製造方法は、1製紙スラッジを主原料とし、脱水、熱処理及び粉砕工程を経て得られた再生粒子にシリカを複合してシリカ複合再生粒子を得るシリカ複合工程、2上記シリカ複合再生粒子を凝結剤により凝結させて、凝結シリカ複合再生粒子含有スラリーを得る再生粒子凝結工程、3上記凝結シリカ複合再生粒子含有スラリーをパルプスラリーに添加する添加工程、及び4上記凝結シリカ複合再生粒子含有スラリーが添加されたパルプスラリーを抄紙する抄紙工程を有する。<1シリカ複合工程>1シリカ複合工程においては、再生粒子にシリカを複合させ、高い不透明度及び白色度を有するシリカ複合再生粒子を得る。当該製造方法においては、この再生粒子として製紙スラッジを主原料とし、脱水、熱処理及び粉砕工程を経ることによって過燃焼が抑えられたものを用いることで、スラリー化の際の増粘を抑制することができる。なお、この再生粒子の好ましい製造方法については、後に詳述する。当該製造方法において、再生粒子にシリカを複合させる方法は、特に限定されるものではないが、例えば、以下の方法が好適に用いられる。まず、再生粒子を珪酸アルカリ溶液に添加して分散させスラリーを調製する。その後、このスラリーの液温が70~100°Cとなるように加熱攪拌しながら、密閉容器内で所定の圧力に保持して鉱酸を添加し、シリカゾルを生成させ、最終反応液のpHを8.0~11.0の範囲に調整することによって、再生粒子の表面にシリカを析出させることができる。この再生粒子の表面に析出されるシリカは、珪酸アルカリを原料として、硫酸、塩酸、硝酸などの鉱酸の希釈液と高温下で反応させ、加水分解反応と珪酸の重合化により得られるシリカゾル微粒子からなる。なお、シリカゾル微粒子の粒子径は、反応時の攪拌条件、鉱酸の添加条件等によって調節することができる。珪酸アルカリ溶液に硫酸などの鉱酸を添加することにより生成する数nm程度のシリカゾル微粒子を再生粒子の表面全体を被覆するように付着させることによって、シリカゾルの結晶が成長し、再生粒子の表面上のシリカゾル微粒子と再生粒子が含有するカルシウムとの間で結合が生じ、再生粒子の表面にシリカを析出させることができる。当該製造方法においては、このように再生粒子の表面にシリカを被覆させるため、再生粒子が含有する酸化カルシウムが水中で水酸化カルシウムに反応することを抑制して、スラリーの増粘を抑えることができると考えられる。本工程において、再生粒子を珪酸アルカリ溶液に添加して分散させたスラリーにおける再生粒子の濃度の下限としては、95g/Lが好ましく、100g/Lがさらに好ましく、105g/Lが特に好ましい。一方、再生粒子の濃度の上限としては、125g/Lが好ましく、120g/Lがさらに好ましく、115g/Lが特に好ましい。再生粒子の濃度が上記範囲未満の場合は、シリカ生成反応が鈍くなりシリカ複合体の生産性が悪化するおそれがある。逆に、再生粒子の濃度が上記範囲を超える場合は、スラリーの粘度が上昇して再生粒子の分散性が低下するおそれがある。本工程における攪拌時の上記スラリーの温度としては70°C以上100°C以下が好ましい。スラリーの温度はシリカゾルの生成及び成長に影響を及ぼすため、スラリーの温度が上記範囲未満の場合は、シリカが生成されないおそれや、シリカゾルの生成及び成長の速度が遅くなってシリカが十分な強度で再生粒子と複合されないため、抄紙時にシリカが剥離するおそれがある。逆に、スラリーの温度が上記範囲を超える場合は、製造が困難になるおそれがある。本工程において用いる珪酸アルカリ溶液は、特に限定されるものではないが、珪酸ナトリウム溶液3号水ガラスを用いることが入手性の点で好ましい。珪酸アルカリ溶液中の珪酸濃度の下限としては、6g/Lが好ましく、8g/Lがさらに好ましく、10g/L以下が特に好ましい。一方、珪酸濃度の上限としては、18g/Lが好ましく、16g/Lがさらに好ましく、14g/Lが特に好ましい。珪酸濃度が上記範囲未満の場合は、シリカゾルが十分に生成されないため、シリカが複合されない再生粒子が生じるおそれがある。逆に、珪酸濃度が上記範囲を超える場合は、シリカゾルではなくホワイトカーボンが生成され、再生粒子がホワイトカーボンで被覆されることによって、再生粒子の多孔性が失われ、シリカ複合再生粒子の不透明度及び白色度が低下するおそれがある。本工程における珪酸アルカリ溶液の添加量は、再生粒子のスラリー中の珪酸濃度SiO2換算が5質量以上15質量以下となる量が好ましい。珪酸濃度が上記範囲未満の場合は、シリカ複合効果が弱化し、シリカ複合再生粒子の不透明度及び白色度が低下するおそれがある。逆に、珪酸濃度が上記範囲を超える場合は、シリカ複合再生粒子が添加された紙の塗工液の吸収能力が大きくなるため、塗工層を設ける場合に塗工層表面の平坦性が低下するおそれがある。本工程で用いる鉱酸としては、特に限定されるものではなく、例えば、硫酸、塩酸、硝酸等を用いることができる。これらの中でも、コスト及びハンドリングの観点から硫酸が特に好ましい。本工程で用いる鉱酸の濃度としては、0.1mol/L以上5.0mol/L以下が好ましい。鉱酸の濃度が上記範囲未満の場合は、シリカの生成速度が遅くなってシリカが十分形成されないおそれがある。逆に、鉱酸の濃度が上記範囲を超える場合は、局部的な反応が生じて、シリカが偏在して形成され、シリカ複合再生粒子を凝結しても歩留り向上効果が得られにくくなるおそれがある。本工程におけるシリカ析出時の反応液は中性から弱アルカリ性の範囲が好ましく、pHは8以上11以下が好ましい。pHが上記範囲未満の場合は、鉱酸の過剰添加により、シリカゾルではなくホワイトカーボンが生成し、シリカ複合再生粒子の不透明度及び白色度が低下するおそれがある。逆に、pHが上記範囲を超える場合は、珪酸アルカリと鉱酸との反応が鈍って再生粒子の表面にシリカが析出されにくくなるため、シリカ複合再生粒子の不透明度が低下するおそれがある。また、本工程においてシリカ複合再生粒子のカルシウム、ケイ素及びアルミニウムの含有質量割合を酸化物換算で30~62:29~55:9~35とすることで、シリカ析出効果による不透明度等を向上させることができる。<2再生粒子凝結工程>2再生粒子凝結工程においては、シリカ複合再生粒子を填料としてパルプスラリーへ添加する前に予め凝結剤により凝結させて、凝結シリカ複合再生粒子を含有する凝結シリカ複合再生粒子含有スラリーを得る。この再生粒子凝結工程においては、例えばシリカ複合再生粒子を水中へ分散させたシリカ複合再生粒子スラリーへ、凝結剤を添加することによって行うことができる。シリカ複合再生粒子スラリーにおけるシリカ複合再生粒子の固形分濃度としては、10質量以上40質量以下が好ましく、12質量以上35質量以下がさらに好ましく、15質量以上25質量以下が特に好ましい。シリカ複合再生粒子スラリーの濃度を上記範囲とすることで、シリカ複合再生粒子の凝結性の効率化とスラリー粘度の上昇の抑制との両立を図ることができる。シリカ複合再生粒子スラリーの濃度が上記下限未満の場合は、凝結剤の添加によっても、シリカ複合再生粒子が好適なサイズにまで凝結しないおそれがある。一方、シリカ複合再生粒子スラリーの濃度が上記上限を超える場合は、粘度が高くなりすぎて作業性が低下したり、また、凝結シリカ複合再生粒子の粒度分布が広がりすぎ、歩留りが低下するおそれがある。なお、凝結剤を添加する前本工程の前の再生粒子の体積平均粒子径としては、特に限定されないが、1.5μm以上3.5μm以下が好ましく、2μm以上3μm以下がさらに好ましい。シリカ複合再生粒子スラリーへ添加する凝結剤としては、その電荷の作用により複数の粒子を凝結させることができるものであれば特に限定されず、カチオン性高分子、アニオン性高分子等の高分子化合物を用いることができるが、負に帯電しているシリカ複合再生粒子を好適に凝結させることができるカチオン性高分子を用いることが好ましい。この凝結剤の質量平均分子量の下限としては、10万が好ましく、30万がさらに好ましく、40万が特に好ましい。一方、この質量平均分子量の上限としては、150万が好ましく、130万がさらに好ましく、120万が特に好ましい。凝結剤の分子量を上記範囲とすることで、シリカ複合再生粒子に対する好適な凝結性を発揮することができる。特に、上述のような体積平均粒子径を有するシリカ複合再生粒子に対しては、このような範囲の分子量を有する凝結剤を用いることで、所望する粒子径を有する凝結体を効率的に得ることができる。なお、質量平均分子量は、ゲル浸透クロマトグラフィー法GPC法を用いて測定した数値である。凝結剤の質量平均分子量が上記下限未満の場合は、十分な凝結能を発揮することができず、シリカ複合再生粒子の凝結が進まないため、歩留りの向上が発揮されないおそれがある。逆に、この平均分子量が上記上限を超える場合は、凝結能が強すぎて、偏凝結の発生や、スラリーの粘度が上昇して抄紙の作業性が低下したり、得られる紙の紙力が低下したりするおそれがある。また、凝結剤のカチオン電荷密度の下限としては、5meq/gが好ましく、8meq/gがさらに好ましく、10meq/gが特に好ましい。一方、このカチオン電荷密度の上限としては、25meq/gが好ましく、22meq/gがさらに好ましく、20meq/gが特に好ましい。凝結剤のカチオン電荷密度を上記範囲とすることで、シリカ複合再生粒子に対する好適な凝結性を発揮することができる。なお、このカチオン電荷密度は、凝結剤として複数の成分を用いる場合は、その凝結剤全体としてのカチオン電荷密度をいう。本発明において、上記カチオン電荷密度は以下の方法で測定した値である。まず、試料をpH4.0の水溶液に調整した後、流動電位法に基づく粒子荷電測定装置MuteckPCD-03にて、1/1000規定のポリビニル硫酸カリウム水溶液を用いた滴定によって、アニオン要求量を測定する。得られたアニオン要求量を用いて下記式1によって、試料1gあたりのカチオン電荷密度を計算する。カチオン電荷密度=A/B1A:pH4.0に調整した凝結剤水溶液のアニオン要求量μeq/lB:凝結剤水溶液の固形分濃度g/l凝結剤のカチオン電荷密度が上記上限を超えると、シリカ複合再生粒子表面全体がカチオン電荷を帯び、電荷による反発で凝結が生じにくくなる場合がある。逆に、凝結剤のカチオン電荷密度が上記下限未満の場合は、負に帯電しているシリカ複合再生粒子を電気的に凝結させることができる効果を十分に発揮することができず、ブロードな粒度分布となる場合がある。なお、このようにシリカ複合再生粒子の凝結においては、質量平均分子量とカチオン電荷密度との両方において上述の好ましい範囲を有する凝結剤を用いることが、シリカ複合再生粒子の凝結性とスラリーの増粘抑制の両方を好適に達成することができるため好ましい。この理由は定かではないが、例えば、凝結に係る理由としては、様々な無機物、無機酸化物等の混合体であるシリカ複合再生粒子は表面の電荷分布にバラツキがあるため、所定範囲の分子量及びカチオン電荷密度を有するカチオン性合成高分子を用いることで電気的な凝結作用が発揮できるためであると考えられる。また、過燃焼等の影響による酸化カルシウム等の水和硬化性物質の存在によるシリカ複合再生粒子スラリーの増粘においては、適度な分子量を有する凝結剤がシリカ複合再生粒子表面を効率的に被覆し、酸化カルシウムが水酸化カルシウムに反応すること等を抑えることができると考えられる。この際、適度なカチオン電荷密度を有する凝結剤が再生粒子中に含まれる酸化カルシウムの反応性を抑制し、その結果、スラリーの増粘を抑制することができると考えられる。凝結剤として好適に用いられることのできるカチオン性高分子としては、例えば、ポリアクリルアミド、ポリビニルアミン、ポリアミン、ポリエチレンイミン、及びこれらの誘導体等の有機高分子を挙げることができる。これらの中でも、シリカ複合再生粒子に対する凝結性及びスラリーの増粘抑制性の点から、ポリエチレンイミン誘導体が特に好ましい。凝結剤は水溶液としてシリカ複合再生粒子スラリーに添加することが好ましい。また、凝結剤の添加量としては、再生粒子固形分に対して、固形分換算で200ppm以上3,500ppm以下が好ましく、1,000ppm以上3,000ppm以下がさらに好ましく、1,500ppm以上2,500ppm以下が特に好ましい。凝結剤の添加量が上記下限未満の場合は、シリカ複合再生粒子を十分に凝結させることができず、歩留りの向上効果が発揮されない場合がある。逆に、凝結剤の添加量が上記上限を超えると、スラリーの増粘が顕著に生じたり、三次、四次凝結が生じ、得られる紙の紙力が低下する場合がある。本工程を経て得られる凝結シリカ複合再生粒子の体積平均粒子径の上限は、10μmであり、9μmが好ましく、8μmが特に好ましい。一方、凝結シリカ複合再生粒子の体積平均粒子径の下限は、3μmであり、4μmが好ましく、5μmがさらに好ましい。凝結シリカ複合再生粒子の体積平均粒子径を上記範囲とすることで、抄紙工程における再生粒子の歩留りを効率的に向上させることができる。凝結シリカ複合再生粒子の体積平均粒子径が上記上限を超えると、凝結シリカ複合再生粒子含有スラリーの粘度が高くなりすぎて作業性が低下したり、得られる紙の紙力が低下したりする。逆に、この体積平均粒子径が上記下限未満の場合は、抄紙の再生粒子の歩留りが十分に向上しない。発明者らの知見によると、好適な凝結シリカ複合再生粒子含有スラリーの粘度は、500cpsを境に大きく変化し、500cpsを超える粘度だと作業性が悪化するとともに、抄紙系内の汚れが顕在化する不都合が生じる。特に好ましくは、300cps以下、更には200cps以下に調整することで、作業性の改善と得られる凝結シリカ複合再生粒子の粒度分布をよりシャープにすることができ、本件発明の課題である、填料の歩留り向上により高い不透明度等を有する紙の製造方法及びこの製造方法によって得られる紙の提供をより効果的に実現することができる。<3添加工程>3添加工程においては、上記工程で得られた凝結シリカ複合再生粒子含有スラリーをパルプスラリーに添加する。このパルプスラリーに配合される原料パルプとしては、紙の製造原料として公知のものが用いられ、例えば、LBKPやNBKP等の化学パルプ、各種機械パルプ、DIP等を用いることができる。これらのパルプの中でも、コストや環境への影響等を考慮すると、化学パルプ、DIPが好適である。また、上記パルプスラリーには、助剤として、サイズ剤、紙力剤等を適宜配合することができる。さらには、上記パルプスラリーには、シリカ複合再生粒子以外の他の填料を配合してもよい。この他の填料としては、例えば、軽質又は重質炭酸カルシウム、クレー、焼成カオリン、タルク、二酸化チタン、ホワイトカーボン等の公知のものを一種又は二種以上組み合わせて用いることができる。なお、不透明度、白色度、価格等の面から、軽質炭酸カルシウムを併用することが好適である。凝結シリカ複合再生粒子含有スラリーのパルプスラリーに対する添加量としては、パルプ1tに対して再生粒子として10kg以上200kg以下が好ましく、50kg以上150kg以下がさらに好ましい。再生粒子の添加量が上記下限未満の場合は、好ましい灰分を有する不透明度等に優れた紙を得ることができないおそれがある。逆に、この添加量が上記上限を超える場合は、紙中に残らない再生粒子の割合が高まり、歩留りが低下し、生産性が低下するおそれがある。<4抄紙工程>4抄紙工程においては、上記工程にて凝結シリカ複合再生粒子含有スラリーが添加されたパルプスラリーを抄紙することによって、紙を得ることができる。この抄紙方法としては、特に限定されず、公知の抄紙機によって抄紙することができる。また、必要に応じ、抄紙後に紙表裏面にサイズ剤を塗布したり、カレンダー装置に通紙し、加圧、平滑化処理等を施してもよい。上記抄紙工程に用いるサイズ剤としては、一般的に用いられるサイズ剤を適宜用いれば良く、このようなサイズ剤としては、例えば、酸化澱粉、エーテル化澱粉、エステル化澱粉、酵素変性澱粉、カチオン化澱粉、カルボキシメチルセルロース、ヒドロキシエチルセルロース、メチルセルロース、ポリビニルアルコールPVA、スチレン/アクリル酸共重合体、スチレン/メタアクリル酸共重合体、スチレン/メタアクリル酸/メタアクリル酸エステル共重合体、スチレン/マレイン酸共重合体、スチレン/マレイン酸半エステル共重合体、スチレン/マレイン酸エステル共重合体等、ポリアクリルアミド等の水溶性高分子、ロジン、トール油とフタル酸等のアルキド樹脂ケン化物、石油樹脂とロジンのケン化物等のアニオン性低分子化合物、イソジアネート系ポリマー等のカチオン性ポリマーなどが挙げられる。これらの中でも、水溶性高分子が好ましく、澱粉がより好ましく、次亜塩素酸ナトリウム等による酸化反応によって低分子量化され分子中へカルボキシル基、アルデヒド基、カルボニル基等が導入された加工澱粉が更に好ましい。上記サイズ剤は1種を単独で用いても良いし、2種以上を併用しても良い。これらのサイズ剤を添加することにより、コールドセット型オフセットインキのビヒクル分が素早く吸収され、輪転機の高速化や両面カラー用タワープレス機の使用によって印刷インキ量が増加しても、充分な吸収乾燥性が発現され、また、填料が確実に繊維に固着されるため、填料の脱落を防止し、優れた印刷不透明度、印刷適性等を確保することができる。<紙>上記製造方法で得られた紙は、填料としてのシリカ複合再生粒子の歩留りが高く、高い灰分を有している。当該製造方法で得られる紙の灰分の下限としては、1が好ましく、3がさらに好ましく、5がより好ましい。一方、この灰分の上限としては、20が好ましく、15がさらに好ましく、10がより好ましい。得られた紙が、灰分をこのような範囲とすることで、不透明度等の優れた特性を発揮することができる。上記製造方法で得られた紙の用途としては特に限定されないが、新聞用紙として好適に用いることができる。上記製造方法は填料の歩留りが高いため、印刷不透明度等の印刷特性に優れた新聞用紙が得られる。その結果、当該製造方法で得られる新聞用紙は、高速のオフセット輪転印刷に好適に用いることができる。<再生粒子の製造方法>ここで、本発明の製造方法に好適な再生粒子の製造方法について、原料並びに脱水、熱処理及び粉砕の各工程の順に詳説する。なお、熱処理工程と粉砕工程との間に、配合スラリー化工程を有することが好ましく、さらに必要に応じてその他の工程を設けることができる。原料再生粒子の原料としては、主原料として製紙スラッジが用いられ、製紙スラッジの中でも、脱墨フロスが好適に用いられる。脱墨フロスとは、古紙パルプを製造する古紙処理工程において、主に、古紙に付着したインクを取り除く脱墨工程でパルプ繊維から分離されるものをいう。製紙における古紙パルプ製造工程では、安定した品質の古紙パルプを連続的に生産する目的から、使用する古紙の選定、選別を行い、一定品質の古紙を使用する。そのため古紙パルプ製造工程に持ち込まれる無機物の種類やその比率、量が基本的に一定になる。しかも古紙中に未燃物の変動要因となるビニールやフィルムなどのプラスチック類が含まれていた場合も、これらの異物は脱墨フロスを得る脱墨工程に至る前段階で除去される。したがって、脱墨フロスは、工場排水工程や製紙原料調成工程等の、他の工程で発生する製紙スラッジと比べて、極めて安定した品質の再生粒子を製造するための原料となる。脱水工程脱水工程は、脱墨フロス等の原料の水分を所定割合まで除去する工程である。例えば、古紙パルプを製造する脱墨工程においてパルプ繊維から分離された脱墨フロスは、種々の操作を経て、公知の脱水設備により脱水される。脱水工程の一例としては、以下の工程が挙げられる。まず一の脱水手段であるスクリーンによって、脱墨フロスから水を分離して脱水する。このスクリーンにおいて水分率を90~97に脱水した脱墨フロスは、別の脱水手段である例えばスクリュープレスに送り、更に所定の水分率まで脱水する。脱水後の原料脱墨フロスは、40以上、好ましくは40以上90未満、より好ましくは45以上70以下、特に好ましくは50超60以下の高含水状態とするとよい。脱水後の原料の水分率が70を超えると、熱処理工程における処理温度の低下を招き、加熱のためのエネルギーロスが多大になるとともに、原料の燃焼ムラが生じやすくなり均一な燃焼を進め難くなる。また、排出される排ガス中の水分が多くなり、ダイオキシン対策における再燃焼処理効率の低下と、排ガス処理設備の負荷が大きくなる不都合を有する。一方で、脱水後の原料の水分率が40未満と低いと、脱墨フロスの過剰燃焼の原因となる。また、脱水処理エネルギーの削減にも反する。上述のように、原料脱墨フロスの脱水を多段工程で行い急激な脱水を避けると、無機物の流出が抑制でき脱墨フロスのフロックが硬くなりすぎるおそれがない。脱水処理においては、脱墨フロスを凝集させる凝集剤等の脱水効率を向上させる助剤を添加しても良いが、凝集剤には、鉄分を含まないものを使用することが好ましい。鉄分が含有されると、鉄分の酸化により再生粒子の白色度が低下するおそれがある。脱水工程のための設備は、再生粒子の他の工程の設備に隣接することが生産効率の面で好ましいが、予め古紙パルプ製造工程に隣接して設備を設け、脱水を行った物を搬送することも可能であり、トラックやベルトコンベア等の搬送手段によって定量供給機まで搬送し、この定量供給機から熱処理工程に供給することもできる。脱水後の原料は、熱処理工程に供給する前に、粉砕機又は解砕機等により、平均粒子径40mm以下、好ましくは平均粒子径3mm~30mm、より好ましくは平均粒子径5mm~20mmに粒子径を揃えると好適であり、また、粒子径50mm以下の割合が70質量以上となるように粒子径を揃えると好適である。平均粒子径が3mm未満では過燃焼になりやすい。逆に、平均粒子径が40mmを超えると原料芯部まで均一に燃焼を図るのが困難になる。上記脱水工程及び後述する各熱処理工程における平均粒子径は、JIS-Z-8801-2:2000に基づき、金属製の板ふるいにて測定したものであり、粒子径の割合は、ふるいわけた後に粒子径ごとの重量を測定して算出した値である。熱処理工程熱処理工程は、脱水された原料の更なる水分除去のための乾燥と、比較的低温の第1の燃焼とを一連で行う第1熱処理工程、及び第1熱処理工程で得られた熱処理物を再度、第1熱処理工程より高温で熱処理燃焼する第2熱処理工程を含む。このように順に温度を上げていく2段階の熱処理工程を経ることで、原料の過燃焼を抑え、得られる再生粒子をスラリー化した際の増粘を抑制することができる。また、熱処理温度としては、比較的低温で行うことで、同様に原料の過燃焼を抑え、得られる再生粒子をスラリー化した際の増粘を抑制することができる。熱処理温度の上限としては、具体的には780°Cが好ましく、750°Cがさらに好ましい。第1熱処理工程脱水工程を経た原料は、第1熱処理工程として、例えば本体が横置きで中心軸周りに回転する内熱キルン炉を用いて、熱処理される。この内熱キルン炉においては、熱風発生炉にて生成された熱風が、排出口側から原料の流れと向流するように送り込まれる。この内熱キルン炉の一方側には排ガスチャンバーが、他方側には排出チャンバーが設けられている。排出チャンバーを貫通して熱風が内熱キルン炉の他方側から吹き込まれ、上記一方側から装入され、内熱キルン炉の回転に伴って上記他方側へ順次移送される原料の乾燥及び燃焼を行うようになっている。このように第1熱処理工程においては、原料を、本体が横置きで中心軸周りに回転する内熱キルン炉によって乾燥燃焼することにより、供給口から排出口に至るまで、緩やかに乾燥と有機分の燃焼とを行うことができ、熱処理物の微粉化が抑制され、凝集体形成、硬い柔らかい等さまざまな性質を有する原料の燃焼度合いの制御と、粒揃えとを、安定的に行うことができる。なお、乾燥を別工程に分割し、例えば吹上げ式の乾燥機によって乾燥させることもできる。第1熱処理工程における熱処理温度例えば、内熱キルン炉の炉内温度は、300°C以上500°C未満、好ましくは400°C以上500°C未満、より好ましくは400°C以上450°C以下が好適である。第1熱処理工程においては、容易に燃焼可能な有機物を緩やかに燃焼させ、燃焼し難い残カーボンの生成を抑える目的から、上記範囲の温度で熱処理するのが好ましい。過度に温度が低いと、有機物の燃焼が不十分であり、他方、過度に温度が高いと過燃焼が生じ、炭酸カルシウムの分解によって酸化カルシウムが生成し易くなる。また、温度が500°C以上の場合は、硬い柔らかい等さまざまな性質を有する脱水物の粒揃えが進行するよりも早くに乾燥燃焼が局部的に進むため、粒子表面と粒子内部との未燃率の差を少なくし、均一にするのが困難になる。第1熱処理工程は、原料に含有される燃焼容易な有機物を緩慢に燃焼させ、残カーボンの生成を抑制するため、上記条件下で、30分~90分の滞留熱処理時間で熱処理させるのが好ましい。熱処理時間が30分未満では、十分な燃焼が行われず残カーボンの割合が多くなる。他方、熱処理時間が90分を超えると、脱水物の過燃焼による炭酸カルシウムの熱分解が生じ、また、得られる再生粒子が極めて硬くなる。有機物の燃焼及び生産効率の面では、40分~80分の滞留時間で熱処理させるのが好ましい。恒常的な品質を確保するためには、50分~70分の滞留時間で熱処理燃焼させるのが好ましい。第2熱処理工程第1熱処理工程を経た原料は、第2熱処理工程として、例えば本体が横置きで中心軸周りに回転する外熱ジャケットを有する外熱キルン炉を用いて、熱処理される。このように、第1及び第2熱処理工程を経ることで、原料中の有機分が燃焼除去され、無機物を熱処理物として排出することができる。第2熱処理工程においては、第1熱処理工程で燃焼しきれなかった残留有機物、例えば残カーボンを燃焼させるため、第1熱処理工程において供給される原料の粒子径よりも小さい粒子径に調整された熱処理物を用いることが好ましい。第1熱処理工程後の熱処理物の粒揃えは、平均粒子径10mm以下となるように調整するのが好ましく、平均粒子径1~8mmとなるように調整するのがより好ましく、平均粒子径1~5mmとなるように調整するのが特に好ましい。第2熱処理工程における外熱キルン炉入口での平均粒子径が1mm未満では過燃焼の危惧があり、平均粒子径10mm超では、残カーボンの燃焼が困難であり、芯部まで燃焼が進まず得られる再生粒子の白色度が低下するおそれがある。外熱キルン炉の外熱源としては、外熱キルン炉内の温度制御が容易で、かつ長手方向の温度制御が容易な電気加熱方式の熱源が好適であり、したがって、電気ヒーターによる外熱キルン炉が好ましい。外熱源に電気を使用することにより、炉内の温度を細かく、かつ均一にコントロールすることができ、凝集体の形成、硬い柔らかい等のさまざまな性質を有する熱処理物の燃焼度合いの制御と、粒揃えとを、安定的に行うことができる。また、電気炉は、電気ヒーターを炉の流れ方向に複数設けることで、任意に温度勾配を設けることが可能であると共に、熱処理物の温度を一定時間、一定温度に保持することができ、第1熱処理工程を経た熱処理物中の残留有機分、特に残カーボンを第2熱処理工程で炭酸カルシウムの分解を来たすことなく限りなくゼロに近づけることができ、例えば重質炭酸カルシウムと比べて低いワイヤー摩耗度でありながら、高白色度の再生粒子を得ることができる。第2熱処理工程における熱処理温度は、好ましくは550°C~780°C、より好ましくは600°C~750°Cである。第2熱処理工程では、先に述べたように、第1熱処理工程で燃焼しきれなかった残留有機物、特に残カーボンを燃焼させる必要があるため、第1熱処理工程よりも高温で熱処理するのが好ましく、熱処理温度が550°C未満では、十分に残留有機物の燃焼を図ることができないおそれがあり、熱処理温度が780°Cを超えると、熱処理物中の炭酸カルシウムの脱炭酸が進行し、粒子が硬くなるおそれがある。第2熱処理工程としての外熱キルン炉における滞留熱処理時間としては、好ましくは60分以上、より好ましくは60分~240分、特に好ましくは90分~150分、最適には120分~150分が、残カーボンを完全に燃焼させるに望ましい。特に残カーボンの燃焼は炭酸カルシウムの分解をできる限り生じさせない高温で、緩慢に燃焼させる必要があり、滞留時間が60分未満では、残カーボンの燃焼には短時間で不十分であり、他方、滞留時間が240分を超えると、炭酸カルシウムが分解するおそれがある。また、熱処理物の安定生産を行うにおいては、滞留時間を60分以上、過燃焼防止、生産性確保のためには、滞留時間を240分以下とするのが好適である。第2熱処理工程としての外熱キルン炉から排出される熱処理物の平均粒子径は、10mm以下、好ましくは1mm~8mm、より好ましくは1mm~5mmに調整すると好適である。この調整は、例えば、熱処理物を一定のクリアランスを持った回転する2本ロールの間を通過させること等により行うことができる。第2熱処理工程を経た熱処理物は、好適には凝集体であり、例えば冷却機により冷却された後、振動篩機などの粒径選別機により選別され、燃焼品サイロに一時貯留される。この後、配合スラリー化工程及び粉砕工程で目的の粒子径に調整された後、再生粒子として填料等の用途先に仕向けられる。なお、以上では、脱墨フロスを原料として用いた場合を例示したが、脱墨フロスを主原料に、抄紙工程における製紙スラッジ等の他の製紙スラッジを適宜混入させたものを原料とすることなどもできる。配合スラリー化工程配合スラリー化工程は、上記第2熱処理工程から排出される熱処理物に酸及び/又は塩を配合し、その熱処理物を水中に懸濁させてスラリー化させる工程である。この熱処理物は、後工程である粉砕工程において、効果的な粉砕を図るために、ミキサー等を使用して水中に懸濁させ、スラリーとした後に粉砕するのが好ましい。この際のスラリー濃度スラリー全体に対する添加された熱処理物の質量比の下限としては、15が好ましく、20がさらに好ましい。また、このスラリー化濃度の上限としては、50が好ましく、40がさらに好ましい。スラリー化濃度が上記下限未満であると最終的に得られた粒子を固形状とする際に、多大なエネルギーが生じるなど生産効率が低下する。逆に、スラリー化濃度が上記上限を超えると、のちの粉砕工程において効果的な粉砕が困難となる、また凝固、固化が生じやすくなるなどのおそれがある。上記酸及び/又は塩は、カルシウムイオンの存在下でカルシウム塩を析出し得るものである。当該酸及び/又は塩によれば、過燃焼によって生じた酸化カルシウムやメタカオリンに起因しスラリー中に溶け出したカルシウムイオンと反応し、カルシウム塩を析出させることで、カルシウムイオンとスラリー中に共存する珪酸イオンやアルミン酸イオンとの反応を抑え、硬化物質の生成を抑制させることができる。この結果、この酸及び/又は塩を用いることで、スラリーの凝固、固化を抑えることができる。以下その理由について説明する。製紙スラッジの構成成分である炭酸カルシウムとカオリンから、熱処理工程等における過燃焼により酸化カルシウム、メタカオリンなどが生じる。この酸化カルシウムは、水と混合するとスラリー中では水酸化カルシウムとなり、この水酸化カルシウムに起因するカルシウムイオンに誘引されて珪酸イオンやアルミン酸イオンがスラリーを凝固、固化させる要因となっている。この理由としては定かではないが、このカルシウムイオンがスラリー中に共存する珪酸イオンやアルミン酸イオンと反応し、この珪酸イオンやアルミン酸イオンなどの水和硬化反応エトリンガイト等の水和物の生成を促進させることなどが考えられる。なお、この珪酸イオンやアルミン酸イオンは過燃焼によって生じるメタカオリン等に由来するものである。ここで上記酸及びその塩が、スラリー中に添加されていると、スラリー中のカルシウムイオンと反応してカルシウム塩となる。このカルシウム塩の水への溶解度が低いと固体として析出し、スラリー中のカルシウムイオンを減少させ、メタカオリン等による珪酸イオンやアルミナイオンの生成を抑える。この結果、スラリー中において、水和硬化性物質の生成を生じないためスラリーの凝固、固化を防ぐことができると考えられる。このような酸及び/又は塩としては、カルシウム塩の状態における20°Cでの水100gに対する溶解度が1g以下であるものが好ましい。このような水への低い溶解度を有する酸及び/又は塩によれば、通常の再生粒子の製造工程における配合スラリー化工程中のスラリーにおいて、カルシウムイオンと反応し、その反応によって生じるカルシウム塩が、酸化カルシウム又は水酸化カルシウムを含む粒子の表面に析出することでスラリーの凝固、固化を効果的に防ぐことができる。また、この酸及び/又は塩によれば、得られる再生粒子の白色度を高めることができる。酸又はその塩から得られるカルシウム塩は白色度が高いものが多い。そのため、これらのカルシウム塩が酸化カルシウムを含む粒子を被覆することで得られる再生粒子の白色度を高めることができる。この酸及び/塩としては、カルシウムイオンの存在下でカルシウム塩を析出し得るものであり、好ましくはカルシウム塩の状態における20°Cでの水100gに対する溶解度が1g以下であるものが好ましく、有機酸又はその塩であっても、無機酸又はその塩であってもよい。なお、このカルシウムイオンの存在下でカルシウム塩を析出するとは、一般的な再生粒子の製造工程におけるスラリー中で、カルシウム塩を析出し得ることをいう。この酸としては、具体的には、硫酸硫酸カルシウム二水和物の溶解度0.21g/100g、フッ化水素酸フッ化カルシウムの溶解度0.0016g/100g、クエン酸クエン酸カルシウムの溶解度0.025g/100g、リン酸リン酸三カルシウムの溶解度0.0025g/100g、炭酸炭酸カルシウムの溶解度0.0014g/100g、ホスホン酸等を挙げることができる。また、その塩としては、上記各酸のカルシウム塩、カリウム塩、アルミニウム塩、ナトリウム塩等を挙げることができる。上記酸又はその塩の中でも、作業性、経済性及び得られる再生粒子の均質性の点から、製紙工場で一般的に利用されている、硫酸カルシウム、炭酸カリウム、リン酸、硫酸、硫酸バンドAl2SO43及びホスホン酸が好ましく、リン酸又は希硫酸が特に好ましく、リン酸がさらに特に好ましい。また、この酸及び/又は塩としては、酸又は加水分解した際に酸性を示す塩であることが、スラリーのpHの低減の点から好ましい。pHが高い再生粒子は、他の薬品と反応して品質低下を招くおそれがあるため、酸の添加によりpHを低減させることは効果的である。この酸及び/又は塩の熱処理物への配合配合工程は、熱処理物のスラリー化スラリー化工程より前又は同時に行うことが好ましい。熱処理物をスラリー化した後に、酸及び/又は塩を添加すると、既に熱処理物中の酸化カルシウムが水酸化カルシウムに変化し、発生したカルシウムイオン等を原因とする水和硬化反応が既に開始されているため、凝固や固化の抑制効果を得られない、又はその効果が低下するおそれがある。熱処理物のスラリー化より前の、酸及び/又は塩の熱処理物への配合方法としては、粉体状体の熱処理物に固体の上記酸の塩硫酸カルシウム、リン酸三カルシウム等等を混合する方法などを挙げることができる。熱処理物のスラリー化と同時の、酸及び/又は塩の熱処理物への添加方法としては、1水に酸及び/又は塩を溶かし、その水溶液中に熱処理物を懸濁させる方法、2水に酸及び/又は塩と、熱処理物とを同時に混合させる方法などを挙げることができる。熱処理物のスラリー化と同時の、酸及び/又は塩の熱処理物への添加方法によれば、酸及び/又は塩が水溶液中でしか存在しない場合炭酸等や、水溶液以外での扱いが困難な場合硫酸等においても、不都合なく配合することができる。この酸及び/又は塩の配合量の下限としては、熱処理物100質量部に対して、0.01質量部が好ましく、0.1質量部がさらに好ましく、0.3質量部が特に好ましい。一方、この配合量の上限としては、10質量部が好ましく、7質量部がさらに好ましい。酸及び/又は塩の配合量が0.01質量部未満の場合には、酸化カルシウム又は水酸化カルシウムを含む粒子及び/又はこの粒子から発生するカルシウムイオンとの接触確率が低く、硬化反応抑制効果が得られないおそれがある。逆に、10質量部を超えても、硬化反応抑制効果が頭打ちとなってしまうおそれがある。粉砕工程粉砕工程は、上記工程にて得られたスラリーを粉砕し、微粒子化することで再生粒子を得る工程である。この粉砕工程においては、公知の粉砕装置等を用いることができる。この粉砕工程を経て、スラリーを適宜必要な粒子径に微細粒化することで、得られる再生粒子を塗工用の顔料、内添用の填料等として好適に使用することができる。その他の工程再生粒子の製造方法においては、原料の凝集工程、造粒工程や、各工程間における分級工程、スラリーを炭酸化する炭酸化工程等を設けてもよい。炭酸化工程得られた再生粒子のスラリーは、そのままではpHが12以上とアルカリ性を呈し、例えば、塗工用顔料用途における塗工液調整工程で他の薬品と反応して品質低下を招くおそれがある。従って、熱処理物又は再生粒子中の酸化カルシウムを炭酸カルシウムに戻してpHを低減させるために、第1熱処理燃焼工程や第2熱処理工程において排出された排ガス中の二酸化炭素を利用して、例えばpHを7~9に調整すると好適である。なお、この炭酸化工程は、配合スラリー化工程と粉砕工程との間、粉砕工程と同時、又は粉砕工程の後に行ってもよい。なお、この二酸化炭素の吹き込みは、他の酸及び/又は塩の配合に替えて、又は加えて、炭酸の配合として、配合スラリー化工程とすることもできる。炭酸化に際しては、反応槽の底部にガス吹き込み口を設けるとともに、槽内のpHを測定するpH計を設け、バッチ処理で、スラリーのpHが所定の値以下になるまで槽中のスラリーに対してガスを吹き込むことで実施することが出来る。また、VFポンプのような歯車が噛み合う部分にガス吹き込み口を設け、スラリーに対して粉砕とガスの吹き込みを同時に実施することが出来る。炭酸化のための二酸化炭素としては、CO2分離工程として、例えばPSA型分離装置等の二酸化炭素分離装置を用いて排ガスから二酸化炭素を分離して用いることができる。また、排ガスを直接利用したり、市販の二酸化炭素ガスを利用、併用したりすることもできる。二酸化炭素の吹き込み速度は、一定とすることも、また可変とすることも可能であり、可変とする場合、pHの推移に応じて適宜調整すること等ができる。本形態において、再生粒子のさらなる品質安定化を図るためには、被処理物の粒子径を、各工程で均一に揃えるための分級を行うことが好ましく、粗大や微小粒子を前工程にフィードバックすることで、より品質の安定化を図ることができる。また、乾燥工程の前段階において、脱水処理を行った脱墨フロス脱水物を造粒することが好ましく、更には造粒物の粒子径を均一に揃えるための分級を行うことがより好ましく、粗大や微小の造粒粒子を前工程にフィードバックすることでより品質の安定化を図ることができる。造粒においては、公知の造粒設備を使用できるが、回転式、攪拌式、押し出し式等の設備が好適である。以下、実施例によって本発明をさらに具体的に説明するが、本発明は以下の実施例に限定されるものではない。なお、本実施例における各測定値は以下の方法にて測定した値である。ア凝結シリカ複合再生粒子の体積平均粒子径単位:μm凝結シリカ複合再生粒子サンプル10mgを超音波分散機出力:80Wで3分間分散させた。この溶液をレーザー粒径分布測定装置株式会社島津製作所製レーザー回折式粒度分布測定装置SALD-2200型、標準屈折率1にて測定により、平均粒子径を測定した。イ凝結シリカ複合再生粒子の粒度分布上記レーザー粒径分布測定装置を用いて計測した上記凝結シリカ複合再生粒子サンプルの粒子径の分布波形より、粒度分布がシャープであるかブロードであるか判断した。ウシリカ複合再生粒子スラリーの粘度単位:cpsデジタル式B型粘度計東機産業株式会社製、型番:TVB-10Mを用い、No.2のローターを使用し60rpm、25°Cにて測定した。エ灰分再生粒子歩留単位:1.0濃度に希釈したLBKPからなるパルプスラリーに30の灰分となるように凝結シリカ複合再生粒子スラリーを添加した後、パルプ濃度が0.75となるよう希釈した。このパルプスラリーを歩留試験機BTG社製、型番:DFR-05へ700cc投入し、50秒攪拌した後に、60meshのワイヤーで濾過し、濾液を100cc採取した。このパルプスラリー及び濾液についてそれぞれ灰分濃度を測定し、下記式2により灰分填料歩留りを算出した。灰分歩留り=100×A-B/A2A:パルプスラリーの灰分濃度g/lB:濾液の灰分濃度g/lオ印刷不透明度単位:オフセット輪転印刷機で、オフセット輪転印刷用インキ墨のインキ量を変えて印刷し、印刷面反射率が9のときの、印刷前の裏面反射率に対する印刷後の裏面反射率の比率を求めた。なお、反射率は分光白色度測色機スガ試験機株式会社製によって測定した値である。カ白色度単位:JIS-P-8148に記載の紙、板紙及びパルプ-ISO白色度拡散青色光反射率の測定方法に準拠して測定した。再生粒子の製造原料として脱墨フロスを用い、水分率が55質量、平均粒径が10mm、また、50mm以下の粒子の割合が90質量となるように脱水工程を行った。この脱水物にシャワー水による洗浄を経て、第1熱処理工程、その後、第2熱処理工程を以下の条件で行い熱処理物を得た。第1熱処理工程条件燃焼形式:内熱キルン燃焼温度:420°C酸素濃度:12滞留時間:50分第1熱処理工程後の未燃率:3第2熱処理工程条件燃焼形式:外熱キルンと内熱キルンの併用入口の平均粒子径:5mm燃焼温度:700°C酸素濃度:8滞留時間:140分出口の平均粒子径:5mm得られた熱処理物100質量部に対して、配合スラリー化工程として、硫酸カルシウム二水和物0.3質量部を添加し、この添加物を水中に懸濁させて、濃度スラリーの全質量に対する熱処理物の質量比35質量のスラリーを得て、粉砕装置にて粉砕した。なお未燃率とは、電気マッフル炉を予め600°Cに昇温後、ルツボに試料を入れ約3時間で完全燃焼させて、燃焼前後の質量変化から未燃分を算出することによって求めた値である。再生粒子のシリカ複合上記方法にて得られた再生粒子を水に分散させ再生粒子スラリーを得た。この再生粒子スラリーに珪酸ナトリウム溶液を無機粒子スラリー中の珪酸分SiO2換算で8質量になるように添加した。このスラリーに濃度が0.2~4.0mol/Lの希硫酸をpHが10.5となる量を添加し、スラリーの液温を80°Cに保ちつつミキサーを用いてスラリーを攪拌し、シリカ複合再生粒子スラリーを得た。再生粒子の凝結上記方法にて得られたシリカ複合再生粒子スラリーに、実施例1~10及び比較例1~4として表1に示す凝結剤又は凝集剤を添加し、得られた凝結シリカ複合再生粒子の体積平均粒子径及びスラリー粘度を測定した。その結果を表1に示す。なお、凝結剤又は凝集剤は固形分濃度0.1質量に希釈して添加した。各実施例及び比較例で用いた凝結剤及び凝集剤は以下の通りである。凝結剤A:ハイモ株式会社製ハイマックスSC-100ジアリルジメチルアンモニウムクロライド重合体質量平均分子量:30万カチオン電荷密度:6.0meq/g凝結剤B:ハイモ株式会社製ハイマックスSC-924ポリエチレンイミン変性体質量平均分子量:50万カチオン電荷密度:18.0meq/g凝結剤C:BASF社製カチオファストSFポリエチレンイミン質量平均分子量:100~120万カチオン電荷密度:11.0meq/g凝集剤A:ハイモ株式会社製ハイモロックND270カチオン性ポリアクリルアミド質量平均分子量:1500万カチオン電荷密度:2.0meq/g次に、LBKP100からなるパルプスラリーに、各実施例及び比較ごとに上記で得られた凝結シリカ複合再生粒子含有スラリーをパルプ1kg固形分に対し100g固形分配合し、直後に抄紙手抄きすることにより、坪量40g/m2の紙手抄きシートを得た。実施例1~20及び比較例1~4について、上述した手順で灰分歩留を測定するとともに、得られた紙の印刷不透明度及び白色度を測定した。なお、印刷不透明度の算出においては、坪量40g/m2の紙とともに、それぞれ坪量50g/m2の紙を作成し、印刷不透明度をそれぞれ算出した後、坪量45g/m2に換算した値である。測定結果を表1に示す。表1に示すように、本発明の製造方法によれば、灰分シリカ複合再生粒子の歩留りが高く、印刷不透明度及び白色度に優れた紙を得ることができる。また、特定範囲の質量平均分子量及びカチオン電荷密度を有する凝結剤を用いることで、再生粒子を填料として用いた場合もスラリーの増粘を抑えつつ、適度に凝結させることができる。"